Procédé de façonnage de balles en PVC, caractérisé en ce qu’il comprend les étapes suivantes : Étape A : effectuer un premier formage de corps de balle dans un premier moule à partir d’un matériau PVC en pâte à l’aide une machine de coulage par rotation ou une machine de moulage par rotation pour façonner des balles creuses en PVC ; Étape B : gonfler les balles formées de sorte que le diamètre extérieur de balle soit égal au diamètre d’une cavité interne d’un second moule ; Étape C : mettre les balles gonflées dans un second moule, puis effectuer un second formage de textures dans le second moule sur les balles gonflées et formées à l’aide d’une machine de coulage par rotation ou une machine de moulage par rotation, pour façonner des textures sur la surface des balles en PVC formées. Procédé de façonnage de balles en PVC selon la revendication 1, caractérisé en ce que, le premier formage de corps de balle comprend les étapes suivantes : Étape A1 : préparer, à l’aide d’un équipement d’agitation, le matériau PVC en pâte adapté au processus de coulage par rotation ou au processus de moulage par rotation ; Étape A2 : verser le matériau PVC en pâte préparé dans le premier moule ; Étape A3 : refermer le couvercle du moule, le verrouille avec des boulons, puis placer le premier moule dans la cavité de four de la machine de coulage par rotation ou de la machine de moulage par rotation, chauffer pendant une durée prédéfinie S1 pour plastifier et former, et arrêter de chauffer à la fin de la durée de chauffage prédéfinie, de sorte que le matériau PVC en pâte soit formé sur la paroi interne du premier moule via coulage par rotation ou moulage par rotation ; Étape A4 : sortir le premier moule de la machine de coulage par rotation ou de la machine de moulage par rotation, puis refroidir le premier moule ; Étape A5 : ouvrir le premier moule pour obtenir les balles creuses en PVC. Procédé de façonnage de balles en PVC selon la revendication 2, caractérisé en ce que, la température de chauffage pour le premier moule est de 300 à 450 degrés et la durée de chauffage prédéfinie S1 est de 5 à 12 minutes. Procédé de façonnage de balles en PVC selon la revendication 2, caractérisé en ce que, le premier formage de corps de balle comprend en outre les étapes suivantes : Étape A11 : avant de verser le matériau PVC en pâte dans le premier moule, coller un film en PVC à motifs prédéterminés sur la surface interne du premier moule pour compléter un étiquetage. Procédé de façonnage de balles en PVC selon la revendication 1, caractérisé en ce que, le matériau PVC en pâte comprend 40% à 60% en masse de résine de PVC, 40% à 60% en masse de plastifiant et 3% à 8% en masse de d’adjuvants. Procédé de façonnage de balles en PVC selon la revendication 5, caractérisé en ce que, des pigments colorants sont ajoutés au matériau PVC en pâte. Procédé de façonnage de balles en PVC selon la revendication 1 ou 2 ou 4, caractérisé en ce que, le second formage des textures comprend les étapes suivantes : Étape C1 : placer les balles creuses en PVC gonflées présentant une surface lisse dans le second moule à textures prédéterminées et refermer le couvercle du moule ; Étape C2 : placer le second moule dans la cavité de four de la machine de coulage par rotation ou de la machine de moulage par rotation et chauffer, ce qui permet à l’air à l’intérieure des balles en PVC de se gonfler sous action de la dilatation du chauffage, de sorte que les balles en PVC s’appuient contre la paroi interne du second moule et que les textures soient formées sur la surface des balles en PVC par plastification et formage sous action de chauffage, et arrêter de chauffer à la fin de la durée de chauffage prédéfinie S1 ; Étape C3 : sortir le second moule de la cavité de four de la machine de coulage par rotation ou de la machine de moulage par rotation et le refroidir ; Étape C4 : ouvrir le second moule pour obtenir les textures prédéfinies, ou pour obtenir les balles en PVC à motifs prédéterminés et à textures prédéterminées. Procédé de façonnage de balles en PVC selon la revendication 7, caractérisé en ce que, la température de chauffage pour le second moule est de 250 à 400 degrés et la durée de chauffage prédéfinie S2 est de 5 à 10 minutes. Procédé de façonnage de balles en PVC selon la revendication 2, caractérisé en ce que, le premier moule pourrait être refroidi par l’eau ou par l’air. Procédé de façonnage de balles en PVC selon la revendication 7, caractérisé en ce que, le second moule pourrait être refroidi par l’eau ou par l’air.